(57)【要約】【課題】耐熱性、耐フォギング性及び端末加工性に優れた複合ケーブルとその製造方法を提供する。【解決手段】導体の外周に樹脂層を有する、複数の太径電線と、導体の外周に樹脂層を有する、複数の細径電線とから少なくともなるコアの外面を囲繞するシースを備えた複合ケーブルの製造方法であって、コアの外面に、ベース樹脂とベース樹脂にグラフト化結合したシランカップリング剤とシラノール縮合触媒とを含有するシラン架橋性樹脂組成物を成形する工程、及び、成形されたシラン架橋性樹脂組成物と水とを接触させる工程を有する複合ケーブルの製造方法、並びに、上記シラン架橋性樹脂組成物のシラノール縮合硬化物からなるシースを上記コアの外面に備えた複合ケーブル。【選択図】図１
2020161398.tif 000002
【特許請求の範囲】
【請求項１】
導体の外周に樹脂層を有する、複数の太径電線と、導体の外周に樹脂層を有する、複数の細径電線とから少なくともなるコアの外面を囲繞するシースを備えた複合ケーブルの製造方法であって、
ベース樹脂と、前記ベース樹脂にグラフト化結合したシランカップリング剤と、シラノール縮合触媒とを含有するシラン架橋性樹脂組成物を、前記コアの外面に、成形する工程と、
成形された前記シラン架橋性樹脂組成物と水とを接触させる工程と、
を有する複合ケーブルの製造方法。
【請求項２】
前記ベース樹脂が、エチレンゴム及びスチレン系エラストマーの少なくとも１種を含む請求項１に記載の複合ケーブルの製造方法。
【請求項３】
前記シラン架橋性樹脂組成物が、前記ベース樹脂１００質量部に対して、前記シランカップリング剤を１〜１５質量部含有している請求項１又は２に記載の複合ケーブルの製造方法。
【請求項４】
前記ベース樹脂が、有機鉱物油を含有する請求項１〜３のいずれか１項に記載の複合ケーブルの製造方法。
【請求項５】
前記シラン架橋性樹脂組成物が、前記ベース樹脂１００質量部に対して、無機フィラーを１０〜１５０質量部含有する請求項１〜４のいずれか１項に記載の複合ケーブルの製造方法。
【請求項６】
導体の外周に樹脂層を有する、複数の太径電線と、導体の外周に樹脂層を有する、複数の細径電線とから少なくともなるコアの外面を囲繞するシースを備えた複合ケーブルであって、
前記シースが、下記シラン架橋性樹脂組成物のシラノール縮合硬化物からなる、複合ケーブル。
＜シラン架橋性樹脂組成物＞
ベース樹脂と、前記ベース樹脂にグラフト化結合したシランカップリング剤と、シラノール縮合触媒とを含有するシラン架橋性樹脂組成物
【請求項７】
前記ベース樹脂が、エチレンゴム及びスチレン系エラストマーの少なくとも１種を含む請求項６に記載の複合ケーブル。
【請求項８】
前記シラン架橋性樹脂組成物が、前記ベース樹脂１００質量部に対して、前記シランカップリング剤を１〜１５質量部含有している請求項６又は７に記載の複合ケーブル。
【請求項９】
前記ベース樹脂が、有機鉱物油を含有する請求項６〜８のいずれか１項に記載の複合ケーブル。
【請求項１０】
前記シラン架橋性樹脂組成物が、前記ベース樹脂１００質量部に対して、無機フィラーを１０〜１５０質量部含有している請求項６〜９のいずれか１項に記載の複合ケーブル。
【請求項１１】
前記複合ケーブルが、車両のブレーキ制御用である請求項６〜１０のいずれか１項に記載の複合ケーブル。
【請求項１２】
前記複数の太径電線のうちの２本が、電動パーキングブレーキの制御デバイスからアクチュエータに電力を供給する一対の電源線として、
前記複数の細径電線のうち２本が、アンチロックブレーキシステムセンサからアンチロックブレーキシステム制御デバイスに信号を送信する一対の信号線として用いられる、
請求項１１に記載の複合ケーブル。
【発明の詳細な説明】
【技術分野】
【０００１】
本発明は、複合ケーブル及びその製造方法に関する。
【背景技術】
【０００２】
産業機械、産業用ロボット、車両（自動車、電車等）等をはじめ種々の製品において、各種の動作や機能の制御に電子制御が採用されている。例えば、自動車では、急ブレーキ又は低摩擦路でのブレーキ操作において車輪のロックを防止して自動車の滑走を制御するアンチロックブレーキシステム（ＡＢＳ）等が挙げられる。また、近年、従来の油圧や機械式に代えて電動で停車状態を制御（維持）する電動パーキングブレーキ（ＥＰＢ）も普及している。これらの電子制御は、通常、制御デバイスと、センサと、これらを電気的に接続するケーブルとを備えている。ケーブルは、通常、コアとしての電線と、この電線を被覆するシースとからなる。
上記各種の製品において、電子制御を多用する傾向にあり、制御デバイスに接続されるケーブル数も増える一方である。多数のケーブルを配線するに際して、ケーブルを別々に配線するのではなく、いくつかのケーブルを一体とした複合ケーブル（ケーブルを構成する複数の電線からなるコアを一括してシースで被覆したケーブル）を用いることにより、ケーブル配線の省スペース化が可能になる（特許文献１）。
【先行技術文献】
【特許文献】
【０００３】
【特許文献１】特許第５５４１３３１号公報
【発明の概要】
【発明が解決しようとする課題】
【０００４】
複合ケーブルには、用途等に応じて、種々の特性が求められる。例えば、耐熱性は、複合ケーブルが高温環境に晒される（配設される）場合に求められる。また、自己発熱が大きい電線をコアに用いる場合にも求められる。更に、高温環境に晒される複合ケーブルには、耐熱性だけでなく、耐フォギング性（複合ケーブルの配設部近傍を曇化若しくは汚濁させる現象を防止する特性）も求められる。例えば、照明装置や内装に用いた複合ケーブルが十分な耐フォギング性を示さないと、高温にさらされたときにガラスカバー、車窓等を曇化させる。また、十分な耐フォギング性を示さない複合ケーブルを上述のＡＢＳやＥＰＢに配設すると、制御デバイス及びセンサを曇化、汚濁させる。
【０００５】
また、複合ケーブルのコアを構成する電線は、用途に応じてその直径が適宜に選択され、通常、異径のものが用いられる。そのため、配設の際に、複合ケーブルの端末部のシースを皮むき加工しにくい（端末加工性に劣る）。シースの皮むきは、シースとコアとの間にセパレータが介装されていない場合は、特に加工しにくくなる。
【０００６】
本発明は、耐熱性、耐フォギング性及び端末加工性に優れた複合ケーブル、並びにその製造方法を提供することを課題とする。
【課題を解決するための手段】
【０００７】
本発明者らは、複合ケーブルのシースを、特定のシラン架橋性樹脂組成物を用いてシラン架橋法により形成すると、耐熱性、耐フォギング性及び端末加工性を高い水準で兼ね備えた複合ケーブルを創出できることを見出した。本発明者らはこの知見に基づき、更に研究を重ね、本発明をなすに至った。
【０００８】
すなわち、本発明の上記課題は下記の手段により解決される。
＜１＞導体の外周に樹脂層を有する、複数の太径電線と、導体の外周に樹脂層を有する、複数の細径電線とから少なくともなるコアの外面を囲繞するシースを備えた複合ケーブルの製造方法であって、
ベース樹脂と、前記ベース樹脂にグラフト化結合したシランカップリング剤と、シラノール縮合触媒とを含有するシラン架橋性樹脂組成物を、前記コアの外面に、成形する工程と、
成形された前記シラン架橋性樹脂組成物と水とを接触させる工程と、
を有する複合ケーブルの製造方法。
＜２＞前記ベース樹脂が、エチレンゴム及びスチレン系エラストマーの少なくとも１種を含む＜１＞に記載の複合ケーブルの製造方法。
＜３＞シラン架橋性樹脂組成物が、上記ベース樹脂１００質量部に対して、上記シランカップリング剤を１〜１５質量部含有している＜１＞又は＜２＞に記載の複合ケーブルの製造方法。
＜４＞前記ベース樹脂が、有機鉱物油を含有する＜１＞〜＜３＞のいずれか１項に記載の複合ケーブルの製造方法。
＜５＞前記シラン架橋性樹脂組成物が、前記ベース樹脂１００質量部に対して、無機フィラーを１０〜１５０質量部含有する＜１＞〜＜４＞のいずれか１項に記載の複合ケーブルの製造方法。
＜６＞導体の外周に樹脂層を有する、複数の太径電線と、導体の外周に樹脂層を有する、複数の細径電線とから少なくともなるコアの外面を囲繞するシースを備えた複合ケーブルであって、
前記シースが、下記シラン架橋性樹脂組成物のシラノール縮合硬化物からなる、複合ケーブル。
＜シラン架橋性樹脂組成物＞
ベース樹脂と、前記ベース樹脂にグラフト化結合したシランカップリング剤と、シラノール縮合触媒とを含有するシラン架橋性樹脂組成物
＜７＞前記ベース樹脂が、エチレンゴム及びスチレン系エラストマーの少なくとも１種を含む＜６＞に記載の複合ケーブル。
＜８＞シラン架橋性樹脂組成物が、前記ベース樹脂１００質量部に対して、前記シランカップリング剤を１〜１５質量部含有している＜６＞又は＜７＞に記載の複合ケーブル。
＜９＞ベース樹脂が、有機鉱物油を含有する＜６＞〜＜８＞のいずれか１項に記載の複合ケーブル。
＜１０＞前記シラン架橋性樹脂組成物が、前記ベース樹脂１００質量部に対して、無機フィラーを１０〜１５０質量部含有している＜６＞〜＜９＞のいずれか１項に記載の複合ケーブル。
＜１１＞前記複合ケーブルが、車両のブレーキ制御用である＜６＞〜＜１０＞のいずれか１項に記載の複合ケーブル。
＜１２＞前記複数の太径電線のうちの２本が、電動パーキングブレーキの制御デバイスからアクチュエータに電力を供給する一対の電源線として、
前記複数の細径電線のうち２本が、アンチロックブレーキシステムセンサからアンチロックブレーキシステム制御デバイスに信号を送信する一対の信号線として用いられる、
＜１１＞に記載の複合ケーブル。
【０００９】
本発明において、「〜」を用いて表される数値範囲は、「〜」の前後に記載される数値を下限値及び上限値として含む範囲を意味する。
また、「ＸＸＸから少なくともなる」とは、ＸＸＸで形成される態様に加えて、ＸＸＸとこれ以外の材料、成分等で形成される態様を包含する。
【発明の効果】
【００１０】
本発明の複合ケーブルは耐熱性、耐フォギング性及び端末加工性に優れる。また、本発明の複合ケーブルの製造方法は上記の優れた特性を備えた複合ケーブルを製造できる。
【図面の簡単な説明】
【００１１】
【図１】図１は、本発明の複合ケーブルの好ましい実施形態を模式化して示す端部斜視透視図である。
【図２】実施例における屈曲耐久性試験に用いる装置の概略を示す概略図である。
【発明を実施するための形態】
【００１２】
［複合ケーブル］
本発明の複合ケーブルは、導体の外周に樹脂層を有する、複数の太径電線と、導体の外周に樹脂層を有する、複数の細径電線とから少なくともなるコアの外面を囲繞するシースを備えている。そして、このシースが後述するシラン架橋性樹脂組成物のシラノール縮合硬化物で形成されている。
本発明の複合ケーブルは、好ましくは後述する、本発明の複合ケーブルの製造方法により、製造することができ、耐熱性、耐フォギング性及び端末加工性を高い水準で兼ね備えている。本発明の複合ケーブルは、高い耐フォギング性を示すことから、耐フォギング性複合ケーブルということができる。
【００１３】
本発明の複合ケーブルが耐熱性、耐フォギング性及び端末加工性を高い水準で兼ね備える理由の詳細は、まだ定かではないが、以下のように考えられる。
本発明の複合ケーブルは、シラン架橋性樹脂組成物を用いたシラン架橋法（シラン架橋性樹脂組成物のシラノール縮合硬化物）によりシースが形成されている。そのため、架橋による耐熱性の向上に加え、シラン架橋法の一連の化学反応において上述のフォギングを引き起こす分解物や副生物等の低分子量成分（揮発性物質）を発生させることなく、シラノール縮合硬化物中の低分子量成分の混入量は少ない。また、この硬化物は、皮むき加工しやすいうえに、シラン架橋法においてシース形成時に絶縁電線及びシラン架橋性樹脂組成物を過度に加熱することなく、セパレータを介装しない態様においても絶縁電線の樹脂層とシースとの強固な密着を防止できる（シース変形による樹脂層（絶縁電線）への応力を緩衝（変形追従性を低下）できる）。更には、成形時においても、皮むき加工性を損なうような加熱はヘッド内部における短時間であり、上記密着を軽微にできる。一方、化学架橋法では長い時間高温かつ高圧の環境に晒されるため、樹脂層とシースとが強固に密着して端末加工性を損なうと考えられる。
【００１４】
本発明において、シースがコアの外面を囲繞するとは、シースがコアの外面に配置（被覆）されること、すなわち、シースがコアを一括して内蔵していることを意味する。本発明において、シースは、端末加工性を改善するセパレータと称される層（紙、布、ポリエチレンテレフタレート等の樹脂で形成された層）を介在してコアを一括して被覆（内蔵）していてもよいが、本発明の複合ケーブルは上述のように端末加工性に優れるため、コアを一括して直接被覆していることが好ましい。
本発明の複合ケーブルは、シースを形成する材料以外は、特に制限されず、２組以上の電線を一体化した公知の複合ケーブルと同じ構成を適用することができる。
本発明の複合ケーブルの好ましい形態は、図１に示される複合ケーブル１のように、導体２１の外周に樹脂層２２を有する、２本１組（一対）の太径電線２と、導体３１の外周に樹脂層３２を有する、２本１組（一対）の細径電線３とから少なくともなるコアを有し、かつ、このコアの外面を囲繞するシース４を備えている。２本の太径電線２と２本の細径電線３とから少なくともなるコア（導体コアともいう。）は、細径電線３の撚線と、２本の太径電線２との３本を撚り合わせた撚線として、構成されている。
以下、本発明の複合ケーブル及びその実施形態について説明する。
【００１５】
＜コア＞
本発明の複合ケーブルは、コアとして、径の異なる２種類の電線、具体的には、複数の太径電線と複数の細径電線とを少なくとも備えている。太径電線は導体コアを構成する電線のうち最も太径の電線であり、細径電線は導体コアを構成する電線のうち最も細径の電線である。
太径電線と細径電線とは、互いに異なる用途に用いられる。太径電線と細径電線とは、それぞれ、通常、一対１組として用いられるが、３本以上を１組として用いることもできる。太径電線及び細径電線がそれぞれ複数組を構成する場合は、各組が同じ用途に用いられても異なる用途に用いられてもよい。
導体コアにおける太径電線と細径電線との配置状態としては、特に制限されず、通常のコアに適用される配置状態を適宜に採用できる。例えば、互いに独立して平行に配置（並置）してもよく、撚り合わせて配置してもよい（撚線）。複合ケーブルとしての可撓性（柔軟性）及び耐屈曲性の点で、撚り合わせて配置することが好ましい。太径電線と細径電線とは、それぞれが撚線を構成していてもよいが、全体として１つの撚線を構成していることが好ましい。この場合、太径電線及び細径電線はそれぞれ撚線とされてもよいが、図１に示されるように、対撚りにした一対の細径電線と太径電線とを撚り合わせて撚り込み率を均一にした撚線とすることが好ましい。電線を撚り合わせる際の、電線の本数、電線の配置、撚り方向、撚りピッチ等は、特に制限されず、用途等に応じて、適宜に設定される。電線を撚り合わせる際、ポリエチレンテレフタラート（ＰＥＴ）やポリプロピレン（ＰＰ）等の樹脂を介在させて撚り合わせることもできる。これにより、導体コアの形を自由に制御することができる。
【００１６】
（太径電線）
太径電線は、導体の外周に樹脂層を有していればよく、通常の（絶縁）電線を特に制限されることなく用いることができる。
本発明の複合ケーブルが有する太径電線は、少なくとも２本であればよく、好ましくは２〜６本であり、より好ましくは２〜４本である。また、複数の太径電線は、１組とされて内蔵されていてもよく、複数組に分けて内蔵されていてもよい。
太径電線の外径は、後述する細径電線よりも太ければ特に制限されず、用途等に応じて適宜に決定することができる。本発明の複合ケーブルは、高い耐熱性を示すため、自己発熱が大きな絶縁電線を用いることができ、具体的には、下記の、外径及び導体断面積の範囲内とすることができる。例えば、強度と可撓性の点で、１．０〜５．０ｍｍが好ましく、２．０〜４．０ｍｍがより好ましい。太径電線の導体断面積としては、用途等に応じて適宜に決定されるが、０．３〜８．０ＳＱが好ましく、０．５〜３．０ＳＱがより好ましい。
太径電線は、後述する細径電線よりも大電流が流れる用途に用いられる。
【００１７】
−  導体  −
導体としては、特に制限されず、素線、又は複数本の素線を撚り合わせた撚線が挙げられ、撚線が好ましい。導体（素線）の断面形状としては、特に制限されず、断面円形（丸線）でも断面矩形（平角線）でもよい。導体（素線）を形成する材料は、特に制限されず、銅、アルミニウム又はこれらの合金等が挙げられる。
撚線を構成する素線の数としては、複数（２本以上）であれば特に制限されない。素線を撚り合わせる際の、素線の配置、撚り方向、撚りピッチ等は、用途等に応じて、適宜に設定される。
導体の外径は、特に制限されないが、後述する細径電線の導体よりも太径であることが好ましく、用途等に応じて適宜に決定することができる。例えば、強度と可撓性の点で、外径としては、０．５〜４．０ｍｍが好ましく、１．０〜３．５ｍｍがより好ましい。撚線を構成する素線の外径としては、上記導体の外径を満たす限り特に制限されないが、例えば、０．０５〜０．５ｍｍが好ましく、０．０５〜０．３ｍｍがより好ましい。
【００１８】
−  樹脂層  −
樹脂層は、導体の外周面を囲繞（導体を被覆）していれば、単層でも複層でもよい。樹脂層は、通常、耐熱性樹脂で形成される。耐熱性樹脂としては、特に制限されず、通常の（絶縁）電線を形成する樹脂を特に制限されることなく用いることができる。例えば、熱可塑性樹脂及び熱硬化性樹脂が挙げられ、より具体的には、（架橋）ポリエチレン、ポリアミド、ポリアミドイミド（ＰＡＩ）、ポリイミド（ＰＩ）、ポリウレタン、クロロプレンゴム、エチレン−酢酸ビニル共重合体からなるゴム（ＥＶＡゴム）等が挙げられる。樹脂層は、通常用いられる各種の添加剤を含有していてもよい。
樹脂層の（合計）層厚は、特に制限されず、用途等に応じて適宜に決定することができる。例えば、耐熱性、可撓性、耐摩耗性の点で、０．２〜１．５ｍｍが好ましく、０．２〜１．０ｍｍがより好ましい。
本発明において、樹脂層の層厚は、導体が撚線である場合、電線の軸線に垂直な断面において、導体を構成する全素線の仮想外接円と樹脂層の外側輪郭線との最短距離を意味する。
【００１９】
（細径電線）
細径電線は、導体の外周に樹脂層を有していればよく、通常の（絶縁）電線を特に制限されることなく用いることができる。
本発明の複合ケーブルが有する細径電線は、少なくとも２本であればよく、好ましくは２〜１２本であり、より好ましくは２〜６本である。また、複数の細径電線は、１組とされて内蔵されていてもよく、複数組に分けて内蔵されていてもよい。
細径電線は、その外径が上記太径電線よりも細径の電線であり、構成、材料等については上記太径電線と同じである。
細径電線の外径は、用途等に応じて適宜に決定することができ、例えば、強度と可撓性の点で、０．５〜２．５ｍｍが好ましく、１．０〜２．０ｍｍがより好ましい。太径電線との外径差は、特に制限されないが、例えば、０．５〜２．０ｍｍが好ましい。細径電線の導体断面積としては、用途等に応じて適宜に決定されるが、例えば、０．０５〜２．０ＳＱが好ましく、０．０５〜１．２５ＳＱがより好ましい。細径電線における導体の外径は、用途等に応じて適宜に決定され、例えば、０．３〜２．０ｍｍが好ましく、０．３〜１．５ｍｍがより好ましい。導体が撚線である場合、撚線を構成する素線の外径としては、上記導体の外径を満たす限り特に制限されないが、例えば、０．０５〜０．４ｍｍが好ましく、０．０５〜０．３ｍｍがより好ましい。樹脂層の（合計）層厚は、特に制限されず、用途等に応じて適宜に決定することができる。例えば、耐熱性、可撓性、耐摩耗性の点で、０．２〜１．０ｍｍが好ましく、０．２〜０．５ｍｍがより好ましい。
【００２０】
太径電線及び細径電線としては、架橋ポリエチレン電線を用いることが好ましい。このような電線としては、例えば、日本自動車技術会（ＪＡＳＯ）  Ｄ  ６１１に規定されるような、自動車用架橋ポリエチレン絶縁耐熱低圧電線（ＡＥＸ）や自動車用極薄肉形架橋ポリエチレン絶縁耐熱低圧電線（ＡＥＳＳＸ）に該当する、１２０℃相当の耐熱温度を持つ架橋ポリエチレンをベース樹脂とする電線が挙げられる。架橋ポリエチレン電線は、適宜に製造してもよいし、市販のものを使用してもよい。
【００２１】
（その他の電線）
導体コアは、上記太径電線及び細径電線の他に（絶縁）電線を有していてもよい。この電線は、外径が太径電線よりも細く、細径電線よりも太いものであればよく、その構成及び材料は太径電線及び細径電線と同じである。
【００２２】
＜シース＞
本発明の複合ケーブルは、上記導体コアの外面を被覆するシースを有している。このシースは、後述するシラン架橋性樹脂組成物のシラノール縮合硬化物で形成されていること以外は、通常の複合ケーブルにおけるシースを適用できる。
シースは単層でも複層でもよく、その層厚は用途等に応じて適宜に決定することができる。シースの層厚は、耐熱性、端末加工性及び耐フォギング性、更には可撓性、耐屈曲性及び耐摩耗性の点で、例えば、０．５〜３．０ｍｍが好ましく、０．８〜２．０ｍｍがより好ましい。本発明において、シースの層厚は、複合ケーブルの軸線に垂直な断面において、導体コアを構成する全導体の仮想外接円とシースの外側輪郭線との最短距離を意味する。
複合ケーブルの断面形状（外側輪郭線）は、特に制限されないが、通常、円形である。
シースの外径（複合ケーブルの直径と同義であり、外側輪郭線の直径に相当する）は、用途等に応じて適宜に決定することができ、特に制限されない。例えば、耐熱性、端末加工性及び耐フォギング性、更には可撓性、耐屈曲性及び耐摩耗性の点で、５．０〜３０．０ｍｍが好ましく、５．０〜１５．０ｍｍがより好ましい。
【００２３】
シースは、シラン架橋性樹脂組成物のシラノール縮合硬化物からなる。これにより、上述のように、複合ケーブルに耐熱性、耐フォギング性及び端末加工性を高い水準で付与することができる。
ベース樹脂がエチレンゴム及びスチレン系エラストマーの少なくとも１種を含むシラン架橋性樹脂組成物の硬化物でシースを形成すると、耐熱性、耐フォギング性及び端末加工性に加えて、耐屈曲性、更には可撓性にも優れた複合ケーブルとすることができる。このような複合ケーブルは、複合ケーブル（端末部のシースを皮むき加工済）を安易に（弱い力で）屈曲させることができ、配線加工（組み付け加工）の効率を改善できる。また、無機フィラーを後述する含有量で含有するシラン架橋性樹脂組成物の硬化物でシースを形成すると、高い耐摩耗性を複合ケーブルに付与できる。
シラン架橋性樹脂組成物及びそのシラノール縮合硬化物の詳細は、後述する複合ケーブルの製造方法において、説明する。
【００２４】
［複合ケーブルの用途］
本発明の複合ケーブルは、各種の製品、例えば、産業機械、産業用ロボット、車両等の電子制御用ケーブルとして好適に用いられる。中でも、耐熱性及び耐フォギング性に優れることから、高温環境に晒される（配設される）複合ケーブルとして、又は、フォギング性が要求される複合ケーブルとして、より好適に用いられる。特に、自動車のブレーキ制御（ＡＢＳ及びＥＰＢ）、照明装置用、内装用、ロボット制御用等に好適に用いられる。
また、高い耐屈曲性を示す好ましい複合ケーブルは、相対的に可動する２つ以上の部材を有する製品の電子制御用ケーブルとしてより好適に用いられる。例えば、上述のＡＢＳやＥＰＢのブレーキ制御装置に用いられるケーブルは、通常、走行による振動や、車体に対するタイヤ等の位置変動等に晒される。しかし、本発明の複合ケーブルは、ブレーキ制御装置等における振動や位置変動等に対して十分な耐性を発揮する。そのため、本発明の複合ケーブル、特に、高い耐屈曲性を示す好ましい複合ケーブルは、上述の自動車のブレーキ制御（ＡＢＳ及びＥＰＢ）、産業ロボットの可動部等に好適に用いられる。
【００２５】
自動車のブレーキシステムに用いる場合、複合ケーブルの太径電線２本を一対としてＥＰＢ用の電源線とし、細径電線２本を一対としてＡＢＳ用の信号線として用いられることが好ましい。太径電線（電源線）は、車体に搭載された電動パーキングブレーキの制御デバイスと、タイヤ側に配設されたアクチュエータとに電気的に接続され、制御デバイスからアクチュエータに電力を供給する。一方、細径電線（信号線）は、車体に搭載されたＡＢＳ制御デバイスと、タイヤ側に配設されたＡＢＳセンサとに電気的に接続され、ＡＢＳセンサからＡＢＳ制御デバイスに（タイヤのロック状態を伝達する）信号を送信する。更に、この信号に基づいてブレーキキャリパーを制御する信号を送信するケーブルは、細径電線（信号線）と同じでも異なっていてもよく、適宜に決定される。
【００２６】
複合ケーブルは、通常、細径電線及び太径電線の端部（端末）を加工して、所定の制御デバイス及びセンサに接続される。このとき、本発明の複合ケーブルは、端末のシースを所望のように除去（皮むき）することができる（端末加工性に優れる）。例えば、シースの一部がむき取れずに導体コア上に残存し、若しくは、シースの切断端面から延びるヒゲが生じることを防止でき、所定のシースを安易に除去できる。ここで、ヒゲとは、シースを厚さ方向に導体コア表面まで切断できずにシースの切断端面に残存する（切断端面から延在する）、シースに由来する線状体（毛状体）をいう。
本発明の好ましい複合ケーブルは、耐屈曲性や可撓性にも優れているから、端末加工した複合ケーブルを安易に屈曲させて配線作業できる。
【００２７】
［複合ケーブルの製造方法］
本発明の複合ケーブルの製造に用いる材料若しくは成分について説明する。
＜電線＞
本発明の複合ケーブルを製造するに当たり、径が異なる２種類以上の電線、例えば、上記太径電線及び細径電線として上記架橋ポリエチレン電線を、準備する。この電線は、通常の方法に準じて適宜に製造してもよく、市販品を用いてもよい。
【００２８】
＜シラン架橋性樹脂組成物＞
シースを形成するのに用いられるシラン架橋性樹脂組成物は、ベース樹脂と、ベース樹脂にグラフト化結合したシランカップリング剤と、シラノール縮合触媒とを含有する。
【００２９】
（ベース樹脂）
ベース樹脂は、シラン架橋（後述する有機過酸化物から発生したラジカルの存在下）においてシランカップリング剤のグラフト化反応部位とグラフト化反応可能な部位を主鎖中又はその末端に有する樹脂であれば特に制限されない。この架橋可能な部位又はグラフト化反応可能な部位としては、例えば、炭素鎖の不飽和結合部位、水素原子を有する炭素原子等が挙げられる。
ベース樹脂としては、シラン架橋に通常用いられる各種樹脂が挙げられ、例えば、ポリオレフィン系樹脂、エチレンゴム、スチレン系エラストマー等が挙げられる。ベース樹脂はエチレンゴム及びスチレン系エラストマーの少なくとも一方を含有していることが好ましい。
ベース樹脂は、有機鉱物油を含有してもよい。
【００３０】
−  エチレンゴム  −
エチレンゴムは、エチレン性不飽和結合を有する化合物を共重合して得られる共重合体からなるゴム（エラストマーを含む）であれば特に限定されず、公知のものを使用することができる。エチレンゴムとしては、好ましくは、エチレンとα−オレフィンとの二元共重合体ゴム、エチレンとα−オレフィンとジエンとの三元共重合体ゴム等が挙げられる。三元共重合体のジエン構成成分は、共役ジエン構成成分であっても非共役ジエン構成成分であってもよいが、非共役ジエン構成成分が好ましい。
α−オレフィン構成成分としては、炭素数３〜１２の各α−オレフィン構成成分が好ましい。共役ジエン構成成分としては、例えば、ブタジエン、イソプレン、１，３−ペンタジエン、２，３−ジメチル−１，３−ブタジエン等の各構成成分が挙げられ、ブタジエン構成成分等が好ましい。非共役ジエン構成成分の具体例としては、例えば、ジシクロペンタジエン（ＤＣＰＤ）、エチリデンノルボルネン（ＥＮＢ）、１，４−ヘキサジエン等の各構成成分が挙げられる。
二元共重合体ゴムとしては、エチレン−プロピレンゴム（ＥＰＭ）が好ましく、三元共重合体ゴムとしては、エチレン−プロピレン−ジエンゴム（ＥＰＤＭ）が好ましい。
エチレンゴムは、１種を単独で用いても２種以上を用いてもよい。
【００３１】
−  スチレン系エラストマー  −
スチレン系エラストマーとしては、分子内に芳香族ビニル化合物を構成成分とする重合体からなるものをいう。このようなスチレン系エラストマーとしては、共役ジエン化合物と芳香族ビニル化合物とのブロック共重合体及びランダム共重合体、又は、それらの水素添加物等が挙げられる。このようなスチレン系エラストマーとしては、例えば、スチレン−エチレン−ブチレン−スチレンブロック共重合体（ＳＥＢＳ）、スチレン−イソプレン−スチレンブロック共重合体（ＳＩＳ）、水素化ＳＩＳ、スチレン−ブタジエン−スチレンブロック共重合体（ＳＢＳ）、水素化ＳＢＳ、スチレン−エチレン−エチレン−プロピレン−スチレンブロック共重合体（ＳＥＥＰＳ）、スチレン−エチレン−プロピレン−スチレンブロック共重合体（ＳＥＰＳ）、スチレン−ブタジエンゴム（ＳＢＲ）、水素化スチレン−ブタジエンゴム（ＨＳＢＲ）等が挙げられる。
スチレン系エラストマーは、１種を単独で用いても２種以上を用いてもよい。
【００３２】
−  ポリオレフィン系樹脂  −  
ポリオレフィン系樹脂は、エチレン性不飽和結合を有する化合物の単独重合体又は共重合体からなる樹脂であれば特に制限されず、通常の電線若しくはケーブルに使用されるものを使用することができる。例えば、ポリエチレン、ポリプロピレン、エチレン−α−オレフィン共重合体、酸共重合成分もしくは酸エステル共重合成分を有するポリオレフィン共重合体等の各樹脂、及び、これら重合体のゴム若しくはエラストマー等が挙げられる。ゴム若しくはエラストマーとしては、エチレンゴム及びスチレン系エラストマー以外のものであればよく、例えば、アクリル酸アルキルとエチレンとの共重合ゴム（エチレンアクリルゴム）等が挙げられる。中でも、ポリエチレン、ポリプロピレン、エチレン−α−オレフィン共重合体、酸共重合成分を有するポリオレフィン共重合体等の各樹脂が好ましい。エチレンゴム又はスチレン系エラストマーと併用されることにより、耐屈曲性、更には耐摩耗性の改善効果が大きい点で、ポリエチレン樹脂がより好ましい。
ポリエチレン樹脂は、エチレン構成成分を含む重合体の樹脂であればよく、例えば、高密度ポリエチレン（ＨＤＰＥ）、低密度ポリエチレン（ＬＤＰＥ）、超高分子量ポリエチレン（ＵＨＭＷ−ＰＥ）、直鎖型低密度ポリエチレン（ＬＬＤＰＥ）、超低密度ポリエチレン（ＶＬＤＰＥ）が挙げられる。中でも、直鎖型低密度ポリエチレン、低密度ポリエチレンが好ましい。
酸共重合成分若しくは酸エステル共重合成分を有するポリオレフィン共重合体の樹脂としては、例えば、エチレン−酢酸ビニル共重合体、エチレン−（メタ）アクリル酸共重合体、エチレン−（メタ）アクリル酸アルキル共重合体（好ましくは炭素数１〜１２）共重合体等からなる各樹脂が挙げられる。
ポリオレフィン系樹脂は、１種類を単独で用いてもよいし、２種類以上を併用してもよい。
【００３３】
−  有機鉱物油  −
有機鉱物油としては、樹脂組成物に通常用いられるものを特に制限されることなく用いることができ、パラフィン系オイル及びナフテン系オイルが挙げられ、パラフィン系オイルが好ましい。有機鉱物油は、１種類を単独で用いてもよいし、２種類以上を併用してもよい。
【００３４】
−  ベース樹脂中の各成分の含有率  −
ベース樹脂中の各成分の含有率は、特に制限されず、用途や特性に応じて適宜に決定される。
例えば、ベース樹脂がエチレンゴム及びスチレン系エラストマーを含有する場合、ベース樹脂中のこれらの合計含有率は、１０質量％以上が好ましく、３０質量％以上が好ましく、４０質量％以上がより好ましい。合計含有率の上限値は、５０質量％以下が好ましく、４５質量％以下がより好ましい。
ベース樹脂中の、エチレンゴム又はスチレン系エラストマーの含有率は、それぞれ、上記合計含有率を満たす範囲内で適宜に設定されればよく、例えば、エチレンゴム又はスチレン系エラストマーの含有率は、それぞれ、５〜２５質量％が好ましく、１０〜２０質量％がより好ましい。
【００３５】
ベース樹脂がポリオレフィン系樹脂を含有する場合、ベース樹脂中のこれらの合計含有率は、特に制限されないが、１０〜５０質量％が好ましく、２０〜４０質量％がより好ましい。本発明において、ポリオレフィン系樹脂に包含される上記各樹脂の、ベース樹脂中の含有率は、それぞれ、ポリオレフィン系樹脂の上記含有率を満足する範囲で適宜に設定される。例えば、ポリエチレン樹脂の含有率は、０〜５０質量％が好ましく、２０〜３０質量％がより好ましい。
ベース樹脂が有機鉱物油を含有する場合、ベース樹脂中の有機鉱物油の含有率は、特に制限されないが、０〜４０質量％が好ましく、１０〜３５質量％がより好ましい。
ベース樹脂において、エチレンゴム及びスチレン系エラストマーの（合計）含有率（ＣＥ）と有機鉱物油の含有率（ＣＯ）との比（ＣＥ：ＣＯ）は、５０：５０〜７５：２５が好ましく、５５：４５〜６５：３５がより好ましい。
【００３６】
樹脂組成物は、上記ベース樹脂以外の他の樹脂、酸化防止剤等の各種添加剤を含有していてもよい。他の樹脂及び添加剤は、１種類を用いても、２種類以上を用いてもよい。
【００３７】
（ベース樹脂にグラフト化結合したシランカップリング剤）
シランカップリング剤は、シラン架橋性樹脂組成物においてベース樹脂にグラフト化反応している。
このようなシランカップリング剤は、好ましくは、有機過酸化物の存在下でベース樹脂にグラフト化反応させて得られる。グラフト化反応の詳細については後述する。
グラフト化反応に用いるシランカップリング剤及び有機過酸化物は、１種類を用いても、２種類以上を用いてもよい。
【００３８】
−  シランカップリング剤  −
グラフト化反応に用いるシランカップリング剤としては、後述する有機過酸化物の分解により生じたラジカルの存在下で、ベース樹脂のグラフト化反応可能な部位にグラフト化反応しうるグラフト化反応部位（基又は原子）と、シラノール縮合可能な加水分解性シリル基とを有するものであれば、特に限定されない。このようなシランカップリング剤としては、通常のシラン架橋法に用いられるシランカップリング剤が挙げられる。このようなシランカップリング剤としては、グラフト化反応部位として、ビニル基若しくは（メタ）アクリロイル基を有するシランカップリング剤が挙げられる。具体的には、ビニルトリメトキシシラン、ビニルトリエトキシシラン、ビニルトリブトキシシラン、ビニルジメトキシエトキシシラン、ビニルジメトキシブトキシシラン、ビニルジエトキシブトキシシラン、アリルトリメトキシシラン、アリルトリエトキシシラン、ビニルトリアセトキシシラン等のビニルシラン、メタクリロキシプロピルトリメトキシシラン、メタクリロキシプロピルトリエトキシシラン、メタクリロキシプロピルメチルジメトキシシラン等の（メタ）アクリロキシシラン等が挙げられる。中でも、ビニルトリメトキシシラン又はビニルトリエトキシシランが特に好ましい。
【００３９】
−  有機過酸化物  −
グラフト化反応に用いる有機過酸化物は、少なくとも熱分解によりラジカルを発生して、触媒として、シランカップリング剤のベース樹脂へのラジカル反応によるグラフト化反応（シランカップリング剤のグラフト化反応部位とベース樹脂のグラフト化反応可能な部位との共有結合形成反応であって、（ラジカル）付加反応ともいう。）を生起させる働きをする。このような有機過酸化物としては、上記機能を有し、ラジカル重合又は通常のシラン架橋法に用いられるものを特に制限されずに用いることができる。例えば、ベンゾイルパーオキサイド、ジクミルパーオキサイド（ＤＣＰ）、２，５−ジメチル−２，５−ジ−（ｔｅｒｔ−ブチルパーオキシ）ヘキサン又は２，５−ジメチル−２，５−ジ−（ｔｅｒｔ−ブチルペルオキシ）ヘキシン−３が好ましい。
有機過酸化物の分解温度は、８０〜１９５℃が好ましく、１２５〜１８０℃が特に好ましい。分解温度は、ＤＳＣ法等の熱分析により、窒素ガス雰囲気下で５℃／分の昇温速度で、室温から加熱したとき、吸熱又は発熱を開始する温度をいう。
【００４０】
−  シランカップリング剤がグラフト化結合したベース樹脂  −
シラン架橋性樹脂組成物において、上記ベース樹脂、及びベース樹脂にグラフト化結合したシランカップリング剤として、適宜に合成した、又は市販の、シランカップリング剤がグラフト化結合したベース樹脂（シラングラフト樹脂）を用いることができる。
【００４１】
（シラノール縮合触媒）
シラノール縮合触媒は、ベース樹脂にグラフト化反応したシランカップリング剤を水の存在下でシラノール縮合反応（促進）させる。
このようなシラノール縮合触媒としては、特に制限されず、例えば、有機スズ化合物、金属石けん、白金化合物等が挙げられる。有機スズ化合物としては、例えば、ジブチルスズジラウレート、ジオクチルスズジラウレート、ジブチルスズジオクチエート、ジブチルスズジアセテート等の有機スズ化合物が挙げられる。
【００４２】
−  キャリア樹脂  −
シラノール縮合触媒は、樹脂（キャリア樹脂）との混合物（触媒マスターバッチ）として用いることが好ましい。樹脂としては、特に制限されないが、上記ベース樹脂で説明した各樹脂を用いることができる。
【００４３】
（無機フィラー）
シラン架橋性樹脂組成物は、１種又は２種以上の無機フィラーを含有していてもよい。
無機フィラーとしては、特に制限されないが、耐熱性、更には耐摩耗性の点で、その表面に、シランカップリング剤の加水分解性シリル基と水素結合等が形成できる部位もしくは共有結合による化学結合しうる部位を有するものが好ましい。シランカップリング剤の加水分解性シリル基と化学結合しうる部位としては、ＯＨ基（水酸基、含水若しくは結晶水の水分子、カルボキシ基等のＯＨ基）、アミノ基、ＳＨ基等が挙げられる。
無機フィラーとしては、例えば、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、ほう酸アルミニウムウイスカ、水和ケイ酸アルミニウム、水和ケイ酸マグネシウム、塩基性炭酸マグネシウム、ハイドロタルサイト等の水酸基若しくは結晶水を有する化合物のような金属水和物、更には、窒化ほう素、シリカ（結晶質シリカ、非晶質シリカ等）、カーボン、クレー、酸化亜鉛、酸化錫、酸化チタン、酸化モリブデン、三酸化アンチモン、シリコーン化合物、石英、タルク、ほう酸亜鉛、ホワイトカーボン、硼酸亜鉛、ヒドロキシスズ酸亜鉛、スズ酸亜鉛が挙げられる。中でも、シリカ、水酸化アルミニウム、水酸化マグネシウム、炭酸カルシウム及び三酸化アンチモンからなる群から選択される少なくとも１種が好ましい。
無機フィラーは、粒子であることが好ましく、その平均粒径は適宜に設定される。
無機フィラーは、通常の表面処理剤で表面処理されたものを用いることもできる。
【００４４】
−  シラン架橋性樹脂組成物中の各成分の含有量  −
シラン架橋性樹脂組成物中の、ベース樹脂の含有率は、特に制限されないが、例えば、３０〜８０質量％が好ましく、４０〜７０質量％がより好ましい。
ベース樹脂以外の各成分の含有量は、ベース樹脂１００質量部に対して、設定される。ベース樹脂１００質量部とは、ベース樹脂を構成する各成分の合計含有量を意味し、通常、樹脂成分（例えば、エチレンゴム、スチレン系エラストマー及びポリオレフィン系樹脂）と有機鉱物油との合計量を意味する。
シラン架橋性樹脂組成物において、ベース樹脂を構成する各成分の、ベース樹脂中の含有率は上述した通りである。
シラン架橋性樹脂組成物中の、シランカップリング剤の含有量は、ベース樹脂１００質量部に対して、１〜１５質量部が好ましく、３〜１２質量部がより好ましく、４〜１２質量部が更に好ましい。シランカップリング剤の含有量は、グラフト化反応前のシランカップリング剤の含有量に換算した含有量とする。
シラン架橋性樹脂組成物中の、シラノール縮合触媒の含有量は、特に制限されないが、ベース樹脂１００質量部に対して、好ましくは０．００１〜０．６質量部、より好ましくは０．０１〜０．４質量部である。
シラン架橋性樹脂組成物が無機フィラーを含有する場合、無機フィラーの含有量は、ベース樹脂１００質量部に対して、１０〜１５０質量部が好ましく、３０〜１２０質量部がより好ましく、５０〜１００質量部が更に好ましい。
【００４５】
上記成分の他に用いることができる他の樹脂や上記添加物の配合量は、本発明の目的を損なわない範囲で、適宜に設定される。
【００４６】
本発明の複合ケーブルの製造方法（本発明の製造方法）を説明する。
本発明の製造方法は、導体コアの外面にシラン架橋性樹脂組成物を配置（成形）し、次いで、このシラン架橋性樹脂組成物と水とを接触させる工程を有する。
本発明の製造方法を実施するに際して、導体コア及びシラン架橋性樹脂組成物を調製する。シラン架橋性樹脂組成物の調製を含む本発明の製造方法における好ましい形態は、下記工程（１）〜（３）を有する。
工程（１）：上記ベース樹脂と、上記シランカップリング剤と、シラノール縮合触媒と、好ましくは無機フィラーとを、有機過酸化物の存在下で有機過酸化物の分解温度以上の温度において溶融混合する工程
工程（２）：シラン架橋性樹脂組成物を導体コアの外周面に配置する工程
工程（３）：シラン架橋性樹脂組成物を水と接触させて架橋する工程
【００４７】
＜導体コアの作製＞
導体コアを撚り線構造とする場合、準備した電線を用いて、通常の方法により、撚り合わせて撚線を形成する。例えば、実施例での作製方法が挙げられる。
【００４８】
＜シラン架橋性樹脂組成物の調製＞
シラン架橋性樹脂組成物は、ベース樹脂と、ベース樹脂にグラフト化結合したシランカップリング剤と、シラノール縮合触媒とを含有する。
このシラン架橋性樹脂組成物は、市販のシラングラフト樹脂を用いて各成分を混合することにより、調製することができる。混合する方法は、組成物の調製に通常用いられる方法であれば、特に制限されず、各種の混合装置を用いることができる。混合条件も特に制限されず、適宜に設定されるが、通常、ベース樹脂の溶融下で混合する。
シラン架橋性樹脂組成物における各成分の含有量（配合量）は上述の通りである。
【００４９】
上記調製は、下記工程（１）により行うことが好ましい。
工程（１）：上記ベース樹脂と、上記シランカップリング剤と、シラノール縮合触媒と、好ましくは無機フィラーとを、有機過酸化物の存在下で有機過酸化物の分解温度以上の温度において溶融混合する工程
【００５０】
工程（１）において、各成分の混合順は、特に制限されず、どのような順で混合してもよい。溶融混合条件は後述する工程（１−１ｂ）における条件を適用できる。
この工程により、有機過酸化物から発生したラジカルによってベース樹脂とシランカップリング剤とをグラフト化反応させる。これにより、シラングラフト樹脂が合成され、反応組成物として、このシラングラフト樹脂を含むシラン架橋性樹脂組成物が調製される。合成されるシラングラフト樹脂はシラン架橋性樹脂ともいう。このシラン架橋性樹脂組成物は、後述の工程（２）により成形可能な程度にシランカップリング剤がベース樹脂にグラフトしたシラングラフト樹脂を含有している。
【００５１】
工程（１）では、各成分を一度に溶融混合（溶融混練、混練りともいう。）することもできるが、上記各成分を、下記工程（１−１）及び（１−２）により、溶融混合することが好ましい。
工程（１−１）：上記ベース樹脂と、上記シランカップリング剤と、好ましくは無機フィラーとを、有機過酸化物の存在下で有機過酸化物の分解温度以上の温度において溶融混合する工程
工程（１−２）：シランマスターバッチとシラノール縮合触媒とを溶融混合して、シラン架橋性樹脂組成物を調製する工程
【００５２】
工程（１−１）の溶融混合により、ベース樹脂とシランカップリング剤とをグラフト化反応させる。これにより、シラングラフト樹脂を含むシランマスターバッチ（シランＭＢ）が調製される。シランＭＢは、後述の工程（２）により成形可能な程度にシランカップリング剤がベース樹脂にグラフトしたシラングラフト樹脂を含有している。
【００５３】
工程（１−１）において、各成分の混合順は、特に制限されず、どのような順で混合してもよく、上記各成分を一度に溶融混合することもできる。この場合、上記成分を予めドライブレンドした後に溶融混合することが好ましい。ドライブレンド及び溶融混合の方法及び条件は下記工程（１−１ａ）及び工程（１−１ｂ）で説明する方法及び条件を採用できる。
【００５４】
シラン架橋性樹脂組成物の調製方法においては、次いで、シランＭＢとシラノール縮合触媒とを溶融混合する工程（１−２）を行う。
工程（１−２）においては、上記工程（１−１）又は工程（１−１ｂ）でベース樹脂の一部を溶融混合した場合、シラノール縮合触媒としてキャリア樹脂との混合物（触媒マスターバッチ）を用いることができる。触媒マスターバッチ（触媒ＭＢ）は、例えば、ベース樹脂の残部とシラノール縮合触媒とを溶融混合して調製できる。このときの溶融混合は、キャリア樹脂の溶融下で行う方法であればよく、例えば、上記工程（１−１ｂ）の溶融混合と同様に行うことができる。混合温度は、例えば、８０〜２５０℃、より好ましくは１００〜２４０℃に設定できる。
シランＭＢと、シラノール縮合触媒又は触媒ＭＢとの混合は、ベース樹脂の溶融下で行う方法であればよく、例えば、工程（１−１ｂ）の溶融混合と同様に行うことができる。混合温度は、例えば、８０〜２５０℃、より好ましくは１００〜２４０℃に設定できる。
シラノール縮合触媒の配合量は、上述の通りである。
本工程においては、ベース樹脂以外の樹脂、無機フィラー等を混合することもできる。
【００５５】
このようにして、シランＭＢとシラノール縮合触媒又は触媒ＭＢとの溶融混合物としてシラン架橋性樹脂組成物が得られる。このシラン架橋性樹脂組成物は、シランカップリング剤由来の加水分解性シリル基がシラノール縮合していない未架橋体である。実際的には、工程（１−２）の溶融混合により、一部架橋（部分架橋）は避けられないが、後述する工程（２）での成形性が保持されたものとすることが好ましい。
【００５６】
シラン架橋性樹脂組成物の調製方法において、無機フィラーを用いる場合、工程（１−１）として、下記工程（１−１ａ）及び（１−１ｂ）の２段階で各成分を混合することが好ましい。
工程（１−１ａ）：無機フィラー及びシランカップリング剤を前混合して混合物を調製する工程
工程（１−１ｂ）：工程（１−１ａ）で得られた混合物と、ベース樹脂とを、有機過酸化物の存在下で有機過酸化物の分解温度以上の温度において溶融混合する工程
【００５７】
上記工程（１−１）又は工程（１−１ｂ）において、ベース樹脂の全部を溶融混合することもできるが、その一部を溶融混合し、残部を後述する工程（１−２）においてキャリア樹脂として溶融混合することが好ましい。この場合、ベース樹脂１００質量部とは、工程（１−１）又は工程（１−１ｂ）で配合するベース樹脂と、工程（１−２）で配合するベース樹脂との合計配合量を意味する。配合するベース樹脂の一部は、その全量に対して、好ましくは５０〜９８質量％であり、残部は、好ましくは２〜５０質量％である。
【００５８】
工程（１−１ａ）において、無機フィラーとシランカップリング剤を前混合する方法としては、特に限定されず、湿式混合でも乾式混合でもよい。本発明においては、無機フィラー中にシランカップリング剤を加熱又は非加熱で加え混合する乾式混合（ドライブレンド）が好ましい。混合温度としては、好ましくは１０〜６０℃、より好ましくは室温（２５℃）付近（例えば２０〜３５℃）で、数分〜数時間程度の条件に設定できる。
この混合により、表面（化学結合しうる部位）に（シラノール縮合可能な加水分解性シリル基を介して）強い結合でシランカップリング剤が結合又は吸着した無機フィラーと、表面に弱い結合でシランカップリング剤が結合又は吸着した無機フィラーとを調製できる。弱い結合としては、水素結合による相互作用、イオン、部分電荷若しくは双極子間での相互作用、吸着による作用等が挙げられ、強い結合としては、無機フィラー表面の化学結合しうる部位との化学結合等が挙げられる。この結合により、後の工程（１−２）での溶融混合の際にシランカップリング剤の揮発を低減できる。
【００５９】
工程（１−１）及び工程（１−１ａ）においては、有機過酸化物の分解温度未満の温度で混合する限り、有機過酸化物が存在していてもよく、またベース樹脂が存在していてもよい。
【００６０】
次いで、工程（１−１ａ）で得られた混合物と、ベース樹脂（全部又は一部）と、工程（１−１ａ）で混合されていない残余の成分とを、有機過酸化物の存在下で、有機過酸化物の分解温度以上の温度において溶融混合する。
有機過酸化物は、工程（１−１ｂ）を行う際に存在していればよく、工程（１−１ａ）で混合してもよく、工程（１−１ｂ）で混合してもよい。有機過酸化物の配合量は、特に制限されないが、ベース樹脂１００質量部に対して、０．０１〜０．６質量部が好ましく、０．０５〜０．３質量部がより好ましい。
【００６１】
工程（１−１ｂ）において、上記成分を溶融混合する温度は、有機過酸化物の分解温度以上、好ましくは有機過酸化物の分解温度＋（２５〜１１０）℃の温度であり、例えば１５０〜２３０℃の温度である。その他の溶融混合条件、例えば混合時間は適宜設定することができる。これにより、有機過酸化物が分解し、シランカップリング剤に作用して、シランカップリング剤のベース樹脂へのグラフト化反応が進行する。
混合方法としては、ゴム、プラスチック等で通常用いられる方法であれば、特に限定されない。混合装置は、例えば無機フィラーの配合量に応じて適宜に選択される。混合装置として、一軸押出機、二軸押出機、ロール、バンバリーミキサー又は各種のニーダー等が用いられる。樹脂成分の分散性、及び架橋反応の安定性の面で、バンバリーミキサー又は各種のニーダー等の密閉型ミキサーが好ましい。
【００６２】
このようにして、工程（１−１ｂ）を行い、ベース樹脂とシランカップリング剤とをグラフト化反応させる。これにより、シラングラフト樹脂を含むシランＭＢが調製される。
無機フィラーを用いる上記工程（１−１ａ）においては、シランカップリング剤は、その加水分解性シリル基で、無機フィラーの化学結合しうる部位と結合又は吸着する。更に、このシランカップリング剤は、上記工程（１−１ｂ）の溶融混合において、そのグラフト化反応部位でベース樹脂のグラフト化反応可能な部位とグラフト化反応する。グラフト化反応の態様としては、無機フィラーと弱い結合で結合又は吸着したシランカップリング剤が無機フィラーから脱離してベース樹脂にグラフト化反応する態様、無機フィラーと強い結合で結合又は吸着したシランカップリング剤が無機フィラーとの結合を保持した状態でベース樹脂にグラフト化反応する態様等が挙げられる。
【００６３】
次いで、上記工程（１−２）を行うことにより、シラン架橋性樹脂組成物を調製する。
【００６４】
シラン架橋性樹脂組成物の調製方法において、工程（１）、工程（１−１）、特に工程（１−１ｂ）においては、シラノール縮合触媒の非存在下（例えば樹脂組成物１００質量部に対して０．０１質量部以下の割合）で溶融混合して、シランカップリング剤の縮合反応を抑えることが好ましい。
【００６５】
＜シースの形成＞
−  シラン架橋性樹脂組成物を成形する工程  −
本発明の製造方法においては、次いで、調製したシラン架橋性樹脂組成物を導体コアの外周面に成形（配置）する工程（２）を行う。
工程（２）は、シラン架橋性樹脂組成物で導体コアを被覆できる方法であればよく、適宜の成形方法が適用される。例えば、成形方法としては、押出機を用いた押出成形、射出成形機を用いた射出成形、その他の成形機を用いた成形が挙げられる。本発明においては、導体コアとシラン架橋性樹脂組成物とを共押出する押出成形が好ましい。
押出成形は、汎用の押出成形機を用いて、行うことができる。押出成形温度は、ベース樹脂又はキャリア樹脂の種類、押出速度（引取り速度）の諸条件に応じて適宜に設定され、例えば、好ましくは８０〜２５０℃に設定することが好ましい。
工程（２）において、導体コアの外周面にタルク等の粉状の滑材や、シリコーン等の液体状の滑材、更にはテープ等での抑え巻きを施すことで、導体コアとシース間の密着力を適切に制御することができる。シースの断面形状及び厚さは適切な構造の口金を用いて調整できる。
工程（２）は工程（１−２）と同時に又は連続して実施することが好ましい。例えば、シランＭＢとシラノール縮合触媒（又は触媒ＭＢ）とを被覆装置内で溶融混合し、次いで、導体コアの外周面に押出して成形する一連の工程を採用できる。
工程（２）又は工程（１−１ｂ）の溶融混合に先立って、各ＭＢをベース樹脂又はキャリア樹脂の非溶融下で混合、例えばドライブレンドすることができる。ドライブレンドの方法及び条件は、特に限定されず、例えば、工程（１−１ａ）での乾式混合及びその条件が挙げられる。
工程（２）においては、シラノール縮合反応を避けるため、シランＭＢとシラノール縮合触媒が混合された状態で高温状態に長時間保持されないことが好ましい。
【００６６】
−  シラン架橋性樹脂組成物を架橋する工程  −
本発明の製造方法においては、次いで、成形したシラン架橋性樹脂組成物を水と接触させて架橋する工程（３）を行う。これにより、シランカップリング剤の加水分解性シリル基を加水分解してシラノール（ケイ素原子に結合するＯＨ基）とし、シラン架橋性樹脂組成物中に存在するシラノール縮合触媒により、シラノールの水酸基同士を縮合させる。
【００６７】
工程（３）は、通常の方法によって行うことができる。上記縮合反応はシラノール縮合触媒の存在下では常温で進行する。したがって、導体コアの外周面に配置されたシラン架橋性樹脂組成物を水に積極的に接触させる必要はない。この架橋反応を促進させるために、シラン架橋性樹脂組成物を水分と接触させることもできる。
【００６８】
本工程において、無機フィラーと強く結合したシランカップリング剤は、シラノール縮合反応しにくく、無機フィラーとの結合を維持して、ベース樹脂と無機フィラーとの強固な密着（高い親和性）を可能とする。一方、無機フィラーと弱く結合したシランカップリング剤は、シラノール縮合反応して、シラノール結合（シロキサン結合）を介してベース樹脂同士を架橋させる。
【００６９】
このようにして、本発明の製造方法が実施され、導体コアの外周面にシラン架橋性樹脂組成物のシラン架橋物（シラノール縮合硬化物）からなるシースが形成される。
シラン架橋物は、エチレンゴム又はスチレン系エラストマーを含むベース樹脂に対して特定量のシランカップリング剤がグラフト化反応したシラングラフト樹脂について、シラングラフト樹脂に結合したシランカップリング剤の加水分解性シリル基をシラノール縮合により架橋させたものである。このシラングラフト樹脂は、ベース樹脂同士がシランカップリング剤（シロキサン結合）を介して結合した架橋樹脂を含んでいる。
無機フィラーを含有するシラン架橋性樹脂組成物のシラノール縮合硬化物は、上記工程（１−１ａ）における、無機フィラーとシランカップリング剤との結合力に応じた少なくとも２種の架橋樹脂、すなわち、上記架橋樹脂に加えて、ベース樹脂がシランカップリング剤を介して無機フィラーに結合（架橋）した架橋樹脂を含んでいる。
シラン架橋物は、構成成分として、エチレンゴム及びスチレン系エラストマーの少なくとも一方に由来する構成成分、シランカップリング剤に由来する構成成分、好ましくは無機フィラーに由来する構成成分を有している。
【００７０】
上記製造方法における各工程、更にはシラン架橋法における反応及び得られる縮合硬化物の形態については、例えば、特開２０１７−１４５３７０号公報の記載を適宜に適用でき、この公報に記載の内容はそのまま本明細書の記載の一部として取り込まれる。
【実施例】
【００７１】
以下、本発明を実施例に基づき更に詳細に説明するが、本発明はこれらに限定されない。
表１において、各例の配合量に関する数値は特に断らない限り質量部を表す。また、各成分欄において「−」は対応する成分の配合量が０質量部であることを意味する。
【００７２】
表１中に示す各成分（化合物）の詳細を以下に示す。
＜ベース樹脂＞
−  エチレンゴム  −
三井３０９２Ｍ：商品名、エチレン−プロピレン−ジエンゴム、三井化学社製
−  スチレン系エラストマー  −
セプトン４０７７：商品名、ＳＥＰＳ、クラレ社製
−  ポリオレフィン系樹脂  −
エボリューＳＰ１５４０：商品名、ＬＬＤＰＥ、プライムポリマー社製）
−  有機鉱物油  −
ダイアナプロセスＰＷ−９０：商品名、パラフィン系オイル、出光興産社製
＜無機フィラー＞
マグシーズＬＮ−６：商品名、水酸化マグネシウム、神島化学工業社製
＜シランカップリング剤＞
ＫＢＭ−１００３：商品名、ビニルトリメトキシシラン、信越化学工業社製
＜有機過酸化物＞
パーヘキサ２５Ｂ：商品名、２，５−ジメチル−２，５−ジ（ｔｅｒｔ−ブチルパーオキシ）ヘキサン、分解温度１７９℃、日本油脂社製
＜シラノール縮合触媒＞
アデカスタブＯＴ−１：商品名、ジオクチルスズジラウレート、ＡＤＥＫＡ社製
【００７３】
＜導体コアの作製＞
まず、導体断面積が０．２５ＳＱの架橋ポリエチレン電線（細径電線：導体外径１．４ｍｍ、樹脂層の厚さ０．３ｍｍ）２本を対撚りして、細径電線の撚線（撚り込み率１％）を得た。得られた細径電線の撚線と、導体断面積が１．８ＳＱの架橋ポリエチレン電線（太径電線：導体外径２．６ｍｍ、樹脂層の厚さ０．３ｍｍ）２本とを撚り合わせて、図１に示す導体コア（撚り込み率１．５％、各細径電線の撚り込み率は合計で約２．５％）を作製した。
【００７４】
実施例１〜１２において、ベース樹脂として、表１の各実施例欄に示す合計１００質量％の９５質量％をシランＭＢの調製に用い、残部の５質量％を触媒ＭＢの調製に用いた。
【００７５】
＜実施例１＞
以下のようにして、図１に示す４芯複合ケーブルを製造した。
（シランＭＢの調製）
表１の実施例１欄に示す配合量で、シランカップリング剤と有機過酸化物を２５℃で混合（ドライブレンド）し、次いでそこへ無機フィラーを投入して３０℃で混合（ドライブレンド）した（工程（１−１ａ））。次いで、得られた混合物と、表１の実施例１欄に示す配合量（キャリア樹脂として用いる残部を除く。）で、ベース樹脂とをバンバリーミキサーに投入して１２０〜２００℃で１０分溶融混合した後、材料排出温度２００℃で排出し、フィーダールーダーを通して、シランＭＢのペレットを得た（工程（１−１ｂ））。
上記バンバリーミキサーでの溶融混合により、シラングラフト化反応を惹起させて、シラングラフト樹脂を合成した。
【００７６】
（触媒ＭＢの調製）
キャリア樹脂（表１の実施例１欄に示す配合量のうちの残部）と、表１の実施例１欄に示す配合量のシラノール縮合触媒をバンバリーミキサーに投入して１７０℃で溶融混合した後、材料排出温度１８０℃で排出し、フィーダールーダーを通して、触媒ＭＢのペレットを得た。
【００７７】
（押出被覆）
次いで、調製した、シランＭＢのペレットと触媒ＭＢのペレットを表１の実施例１欄に示す配合割合でドライブレンドした。得られたドライブレンド物を、直径が９０ｍｍのスクリューを備えた押出機（スクリュー有効長Ｌと直径Ｄとの比：Ｌ／Ｄ＝２４、圧縮部スクリュー温度１９０℃、ヘッド温度２００℃）に導入した。この押出機内にてドライブレンド物を溶融混合（シラン架橋性樹脂組成物を調製）しつつ、撚り合わせた導体コアの外周面に肉厚１ｍｍで直接押出（配置）して、外径８ｍｍの被覆導体を得た（工程（１−２）及び工程（２））。
【００７８】
（シラノール縮合反応）
得られた被覆導体を、温度６０℃、相対湿度９５％の雰囲気に２４時間放置して、水と接触させた（工程（３））。
【００７９】
こうして、シラン架橋性樹脂組成物のシラノール縮合硬化物で形成した、層厚１ｍｍのシースを備えた実施例１の複合ケーブル（外径８ｍｍ）を製造した。
【００８０】
＜実施例２〜１２＞
表１に示す組成のシラン架橋性樹脂組成物を調製したこと以外は、実施例１と同様にして、実施例２〜１２の各複合ケーブルを製造した。
【００８１】
＜比較例１＞
以下のようにして、化学架橋法によりシースを形成して、図１に示す４芯複合ケーブルを製造した。
表１の比較例１欄に示すように、各成分をバンバリーミキサーに投入して１８０℃で１０分間溶融混合した後、得られた混合物と有機過酸化物とを混ぜ合わせ、１００℃３分間ブレンドし、フィーダールーダーを通して、樹脂組成物のペレットを得た。有機過酸化物は、パーカドックスＢＣＦＦ（商品名、化薬アクゾ社製）をベース樹脂１００質量部に対して０．５質量部用いた。
次いで、調製した樹脂組成物のペレットを、直径が９０ｍｍのスクリューを備えた押出機（スクリュー有効長Ｌと直径Ｄとの比：Ｌ／Ｄ＝２４、圧縮部スクリュー温度１９０℃、ヘッド温度２００℃）に導入した。この押出機内にて樹脂組成物のペレットを溶融混合しつつ、撚り合わせた導体コアの外周面に肉厚１ｍｍで直接押出（配置）して、外径８ｍｍの被覆導体を得た。
次いで、架橋管を用いて、２００℃、水蒸気圧１．５ＭＰａ、反応時間５分の条件で、被覆導体（樹脂組成物）を化学架橋した。
こうして、化学架橋法で形成した層厚１ｍｍのシースを備えた比較例１の複合ケーブル（外径８ｍｍ）を製造した。
【００８２】
＜比較例２＞
以下のようにして、電子線架橋法によりシースを形成して、図１に示す４芯複合ケーブルを製造した。
表１の比較例２欄に示すように、各成分をバンバリーミキサーに投入して１２０〜２００℃で１０分溶融混合した後、材料排出温度２００℃で排出し、フィーダールーダーを通して、樹脂組成物のペレットを得た。
調製した導体コア及び得られたペレットを用いて次のようにしてシースを形成した。すなわち、得られたペレットを、直径が９０ｍｍのスクリューを備えた押出機（スクリュー有効長Ｌと直径Ｄとの比：Ｌ／Ｄ＝２４、圧縮部スクリュー温度１９０℃、ヘッド温度２００℃）に導入した。この押出機内にてペレットを溶融しつつ、導体コアの外周面に肉厚１ｍｍで直接押出（配置）して、外径８ｍｍのケーブルを得た。
次いで、導体コアの外周面に配置した樹脂組成物に、電子線を加速電圧５００ｋＶ条件で照射した。
こうして、電子線架橋物で形成した層厚１ｍｍのシースを備えた比較例２の複合ケーブル（外径８ｍｍ）を製造した。
【００８３】
＜比較例３＞
以下のようにして、非架橋の樹脂組成物によりシースを形成して、図１に示す４芯複合ケーブルを製造した。
導体コアの外周面に配置した樹脂組成物に電子線を照射しないこと以外は、比較例２と同様にして、非架橋の樹脂組成物で形成した層厚１ｍｍのシースを備えた比較例３の複合ケーブル（外径８ｍｍ）を製造した。
【００８４】
製造した実施例及び比較例の複合ケーブルは、太径電線をＥＰＢケーブル（電源線）、細径電線をＡＢＳケーブル（信号線）とする４芯の複合ケーブルである。
【００８５】
製造した複合ケーブルについて下記評価をし、その結果を表１に示した。
＜耐熱性試験＞
ＵＬ７５８に規定の加熱変形試験に則って加熱変形量として外径変化量を測定した。具体的には、製造した複合ケーブルを用いて、温度を１２１℃、荷重を０．４ｋｇｆの条件で耐熱性試験を行い、試験前後の外径変化量をシース厚さから算出し、得られた値を加熱変形量とした。シース厚さはケーブル外径と導体コアのよりあがりの径から算出した。
各ケーブルの耐熱性を、測定した加熱変形量（％）により、下記基準で評価した。本試験の合格は「△」及び「○」である。
「〇」：３０％未満
「△」：３０％以上、５０％未満
「×」：５０％以上
【００８６】
＜端末加工性＞
ケーブルの端部１００ｍｍにおいて、シースを剥ぎ取る際の皮むき性を評価した。
具体的には、複合ケーブルの軸線方向に対して垂直な周方向に一周する切込みを、複合ケーブルの被覆厚の９０％の深さに入れた。次いで、この切込みを境に一方の複合ケーブルのシースを把持して、他方の複合ケーブルを引き抜いた。
こうして引き抜いた複合ケーブルについて、シースの端末加工性試験を下記基準により評価した。本参考試験の合格は「△」である。
「〇」：引き抜いたケーブルに、引き抜かれるべきシースの残りがなく、引き抜いたケーブルのシース端部の伸びが１．０ｍｍ未満である場合
「△」：引き抜いたケーブルに、引き抜かれるべきシースの残りがなく、引き抜いたケーブルのシース端部の伸びが１．０ｍｍ以上５ｍｍ以下である場合
「×」：引き抜いたケーブルに、引き抜かれるべきシースが残存する場合
【００８７】
＜耐フォギング性＞
ＩＳＯ６４５２に規定の方法に則って試験した。
具体的には、各ケーブルのシースから試験片（約３１ｇ）を採取し、試験温度を１２０℃、試験時間を２４時間に設定して試験した。冷却板の温度を２１℃で一定に保った。冷却板の曇価の変化を測定することで、判定を行った。
下記基準により評価した。本試験の合格は「○」である。
「〇」：１０％未満
「△」：１０％以上、２０％未満
「×」：２０％以上
【００８８】
＜参考試験：耐屈曲性試験＞
図２は、本試験に用いる装置の概略を、マンドレルの軸方向から見た概略図である。
図２に示すように、水平かつ互いに平行に配置された２本のマンドレル５１、５２間、及び揺れ防止用の押え６１、６２間に、ケーブル１０２を鉛直方向に通し、ケーブル１０２の下方に重り７を取り付けた。この状態で、ケーブル１０２の上端を左右のマンドレル５１又は５２の上側外周に交互に接するように（左右交互に繰り返し）屈曲させた。屈曲回数は、ケーブル１０２を左右のマンドレル５１、５２のいずれかの外周に接するように屈曲させた場合を１回として、カウントした。なお、試験条件は、マンドレル径１０ｍｍ、左右曲げ角度９０°、速度６０屈曲／分で行い、重りは５００ｇ、ケーブルとマンドレルとのクリアランスは１ｍｍとし、ケーブル１０２の上方の側面が各マンドレルの上方外周に接するように、屈曲させる長さを調製して、２５℃の雰囲気で、試験を行った。ケーブルをループ状に直列につないで通電し、断線が生じるまでの屈曲回数を測定した。
評価は、絶縁電線に最初に断線が生じるまでの屈曲回数が下記基準のいずれに含まれるかで行い、本試験の合格は「△」及び「○」である。
○：１０万回以上
△：  ７万回以上、１０万回未満
×：  ５万回未満
【００８９】
【表１】
2020161398.tif 000003
【００９０】
表１に示されるように、本発明で規定するシラン架橋性樹脂組成物を用いてシラン架橋法により形成したシースをコアの外面に備えていると、複合ケーブルは、耐熱性、耐フォギング性及び端末加工性を高い水準で兼ね備えていることが分かる。
化学架橋法により架橋性樹脂組成物を架橋させて形成したシースをコアの外面に備えている比較例１の複合ケーブルは、端末加工性、更には耐屈曲性に劣る。すなわち、シースをコア（樹脂層）から皮むきにしにくく、シースの屈曲応力が絶縁電線に直接的に伝達しやすく導体の速やかな断線を引き起こした。これは、コアの外面に成形した架橋性樹脂組成物をコアごと架橋管（を通過させること）により架橋したことにより、絶縁電線の樹脂層とシースとが強固に密着しているためと考えられる。
また、電子線架橋により架橋性樹脂組成物を架橋させて形成したシースをコアの外面に備えている比較例２の複合ケーブルは、耐フォギング性に劣る。これは、架橋時に副生した低分子量成分がシースから揮散したためと考えられる。
更に、未架橋の樹脂組成物で形成したシースをコアの外面に備えている比較例３の複合ケーブルは、耐熱性に劣る。
【００９１】
これに対して、シラン架橋性樹脂組成物のシラノール縮合硬化物により形成したシースをコアの外面に備えている実施例の複合ケーブルは、耐熱性及び耐フォギング性、更には、シースとコアとの間にセパレータが介装されていなくても端末加工性を優れたレベルに改善できる。これは、シースの形成に際してシラン架橋を比較的穏やかな条件で実施できるため、曇化若しくは汚濁させる低分子量成分（揮発性物質）の副生を抑えることができ、しかも絶縁電線の樹脂層とシースとの過度な密着を防止できるためと考えられる。
特に、ベース樹脂がエチレンゴム及びスチレン系エラストマーの少なくとも１種を含むと、外径８ｍｍの大径ケーブルとしても、樹脂層とシースとの過度な密着の防止効果と相まって耐屈曲性も向上させることができる。
【符号の説明】
【００９２】
１  複合ケーブル
２  太径電線
２１  導体
２２  樹脂層
３  細径電線
３１  導体
３２  樹脂層
４  シース
５１、５２    マンドレル
６１、６２    揺れ防止用の押え
７    おもり
１０２    ケーブル
【図１】
2020161398.tif 000004
【図２】
2020161398.tif 000005